(57)【要約】  ＰＥＣＶＤによって流動性膜を形成すること、該流動性膜を反応性アニールでアニーリングしてアニール膜を形成すること、及び流動性膜又はアニール膜を硬化して膜を固化させることを含む、継ぎ目のない間隙充填のための方法。流動性膜は、高次のシラン及びプラズマを使用して形成することができる。反応性アニールには、シラン又はより高次のシランを使用することができる。ＵＶ硬化又は他の硬化を流動性膜又はアニール膜の固化に使用することができる。【選択図】図３
2020517100.tif 000002
【特許請求の範囲】
【請求項１】
処理方法において、
前記基板表面から底面までの深さにわたって延びる少なくとも１つの特徴を有する基板表面を提供することであって、前記少なくとも１つの特徴が第１の側壁及び第２の側壁によって画成された幅を有する、提供すること；
前記基板表面、並びに前記少なくとも１つの特徴の前記第１の側壁、第２の側壁、及び底面に流動性膜を形成することであって、前記流動性膜が実質的に継ぎ目を形成することなく前記特徴を埋める、形成すること；
前記流動性膜をアニーリングしてアニール膜を形成すること；及び
前記アニール膜を硬化して前記膜を固化し、実質的に継ぎ目のない間隙充填を形成すること
を含む、処理方法。
【請求項２】
前記流動性膜を形成することが、プラズマ化学気相堆積（ＰＥＣＶＤ）を含む、請求項１に記載の処理方法。
【請求項３】
前記ＰＥＣＶＤがポリシリコン前駆体を含み、プラズマがプラズマガスを含む、請求項２に記載の処理方法。
【請求項４】
前記ポリシリコン前駆体が、ジシラン、トリシラン、テトラシラン、ネオペンタシラン、又はシクロヘキサシランのうちの１つ以上を含む、請求項３に記載の処理方法。
【請求項５】
前記プラズマガスが、Ｈｅ、Ａｒ、Ｋｒ、Ｈ２、Ｎ２、Ｏ２、Ｏ３、又はＮＨ３のうちの１つ以上を含む、請求項３に記載の処理方法。
【請求項６】
前記プラズマが約３００Ｗ未満のパワーを有する、請求項５に記載の処理方法。
【請求項７】
前記プラズマが直接プラズマである、請求項５に記載の処理方法。
【請求項８】
前記流動性膜の形成が約１００℃未満の温度で行われる、請求項１に記載の処理方法。
【請求項９】
前記アニール膜の硬化がＵＶ硬化を含む、請求項１に記載の処理方法。
【請求項１０】
前記ＵＶ硬化が約１０℃から約５５０℃の範囲の温度で行われる、請求項９に記載の処理方法。
【請求項１１】
前記アニール膜を硬化させることが、前記アニール膜を前記ＰＥＣＶＤプラズマとは別のプラズマ及び／又は電子ビームに曝露することを含む、請求項１に記載の処理方法。
【請求項１２】
前記流動性膜が、ＳｉＮ、ＳｉＯ、ＳｉＣ、ＳｉＯＣ、ＳｉＯＮ、ＳｉＣＯＮのうちの１つ以上を含む、請求項３に記載の処理方法。
【請求項１３】
前記ＰＥＣＶＤが、プロピレン、アセチレン、アンモニア、酸素、オゾン、又は水のうちの１つ以上をさらに含む、請求項１２に記載の処理方法。
【請求項１４】
前記流動性膜をアニーリングすることが、前記流動性膜をアニール温度及びアニール圧力でアニール反応物に曝露することを含む、請求項１に記載の処理方法。
【請求項１５】
前記アニール反応物がシラン又はジシランのうちの１つ以上を含む、請求項１４に記載の処理方法。
【発明の詳細な説明】
【技術分野】
【０００１】
本開示は、概して、薄膜を堆積する方法に関する。特に、本開示は、低水素含有量の間隙充填膜を形成するためのプロセスに関する。
【背景技術】
【０００２】
マイクロエレクト二クスデバイスの製造では、多くの用途で、ボイドを発生させることなく、１０：１を超えるアスペクト比（ＡＲ）を有する狭いトレンチを埋めることが必要とされる。用途の１つはシャロートレンチアイソレーション（ＳＴＩ）のためのものである。この用途では、膜が、トレンチ全体を通じて高品質（例えば、２を下回る湿式エッチング速度比を有する）、かつ漏れが非常に少ないことを必要とする。構造の寸法が低下し、アスペクト比が増加すると、堆積されたままの流動性膜の後硬化方法が困難になる。結果的に、充填されたトレンチ全体にわたり、さまざまな組成の膜が生じる。
【０００３】
アモルファスシリコンは、他の膜（例えば、酸化シリコン、アモルファスカーボン等）に対して良好なエッチング選択性をもたらすことができることから、犠牲層として半導体製造プロセスに広く使用されている。半導体製造における限界寸法（ＣＤ）の低下に伴い、高アスペクト比の間隙を埋めることは、高度なウエハ製造においてますます敏感になっている。現在の金属置換ゲートプロセスには、炉のポリシリコン又はアモルファスシリコンのダミーゲートが含まれる。プロセスの性質に起因して、Ｓｉダミーゲートの中央に継ぎ目が形成される。この継ぎ目は、後処理中に開いて、構造の破損を引き起こしてしまう可能性がある。
【０００４】
継ぎ目を形成することなくトレンチを埋めるために、流動性膜を堆積させることができる。堆積されたままの流動性膜は、フィルムの密度と品質に影響を与える、高い水素組成を有する。さまざまな硬化方法により、水素組成を低下させ、膜品質を改善することができる；しかしながら、硬化させた膜にボイドが発生する。したがって、継ぎ目のない膜成長をもたらすことができる高アスペクト比構造を間隙充填する方法が必要とされている。
【発明の概要】
【０００５】
本開示の１つ以上の実施態様は、少なくとも１つの特徴を有する基板表面を提供することを含む、処理方法を対象とする。少なくとも１つの特徴は、基板表面から底面までの深さにわたって延びる。少なくとも１つの特徴は、第１の側壁及び第２の側壁によって画成される幅を有する。基板表面、並びに少なくとも１つの特徴の第１の側壁、第２の側壁、及び底面の上に流動性膜が形成される。流動性膜は、実質的に継ぎ目を形成することなく、特徴を埋める。流動性膜はアニーリングされて、アニール膜を形成する。アニール膜は硬化されて膜が固化し、実質的に継ぎ目のない間隙充填を形成する。
【０００６】
本開示の追加の実施態様は、少なくとも１つの特徴を有する基板表面を提供することを含む、処理方法を対象とする。少なくとも１つの特徴は、基板表面から底面までの深さにわたって延びる。少なくとも１つの特徴は、第１の側壁及び第２の側壁によって画成される幅、並びに約２５：１以上のアスペクト比を有する。流動性のシリコン膜が、ＰＥＣＶＤによって、基板表面、並びに少なくとも１つの特徴の第１の側壁、第２の側壁、及び底面の上に形成される。流動性膜は、実質的に継ぎ目を形成することなく、特徴を埋める。流動性膜は、後処理プロセスで処理されてアニール膜を形成する。アニール膜は硬化されて膜が固化し、実質的に継ぎ目のない間隙充填を形成する。
【０００７】
本開示のさらなる実施態様は、少なくとも１つの特徴を有する基板表面を提供することを含む処理方法を対象とし、該少なくとも１つの特徴は基板表面から底面までの深さにわたって延びる。少なくとも１つの特徴は、第１の側壁及び第２の側壁によって画成される幅、並びに約２５：１以上のアスペクト比を有する。流動性のシリコン膜は、ＰＥＣＶＤプロセスによって、基板表面、並びに少なくとも１つの特徴の第１の側壁、第２の側壁、及び底面の上に形成される。流動性膜は、実質的に継ぎ目を形成することなく、特徴を埋める。ＰＥＣＶＤプロセスは、ポリシリコン前駆体と、プラズマガスを含むプラズマとを含む。ポリシリコン前駆体は、ジシラン、トリシラン、テトラシラン、ネオペンタシラン、又はシクロヘキサシランのうちの１つ以上を含む。プラズマガスは、Ｈｅ、Ａｒ、Ｋｒ、Ｈ２、Ｎ２、Ｏ２、Ｏ３又はＮＨ３のうちの１つ以上を含む。プラズマは約２００Ｗ以下のパワーを有する。ＰＥＣＶＤプロセスは約１００℃以下の温度で行われる。流動性膜は、アニール温度及びアニール圧力でアニール反応物に曝露することを含む、後処理プロセスに曝露される。アニール反応物は、シラン又はジシランのうちの１つ以上を含む。アニール温度は約１００℃から約４００℃の範囲にある。アニール圧力は約１００Ｔから約５００Ｔの範囲にある。アニール膜はＵＶ硬化に曝露されて膜が固化し、実質的に継ぎ目のない間隙充填を形成する。
【０００８】
本発明の上記の特徴を詳細に理解できるように、先に簡単に要約した本発明のより具体的な説明は、その一部が添付の図面に示されている実施態様を参照することにより、得ることができる。しかしながら、添付の図面は、本発明の典型的な実施態様のみを示しており、したがって、本発明は他の同等に有効な実施態様を認めうることから、その範囲を限定するものとみなされるべきではないことに留意されたい。
【図面の簡単な説明】
【０００９】
【図１】本開示の１つ以上の実施態様による基板特徴の断面図
【図２】流動性膜を伴った図１の基板特徴の断面図
【図３】アニール膜を伴った図１の基板特徴の断面図
【発明を実施するための形態】
【００１０】
本発明の幾つかの例示的な実施態様について説明する前に、本発明は、以下の説明に記載されている構造物又はプロセス工程の詳細に限定されないことが理解されるべきである。本発明は、他の実施態様が可能であり、さまざまな方法で実施又は実行することができる。
【００１１】
本書で用いられる「基板」とは、製造プロセス中にその上に膜処理が行われる、任意の基板又は基板上に形成された材料表面のことを指す。例えば、処理を行うことができる基板表面としては、用途に応じて、シリコン、酸化シリコン、ストレインドシリコン、シリコンオンインシュレータ（ＳＯＩ）、炭素がドープされた酸化シリコン、アモルファスシリコン、ドープされたシリコン、ゲルマニウム、ヒ化ガリウム、ガラス、サファイアなどの材料、並びに、金属、金属窒化物、金属合金、及び他の導電材料など、他の任意の材料が挙げられる。基板には半導体ウエハが含まれるが、これに限定されない。基板は、基板表面を研磨、エッチング、還元、酸化、ヒドロキシル化、アニール、ＵＶ硬化、電子ビーム硬化、及び／又はベーキングするために前処理プロセスに曝露されてもよい。基板自体の表面上での直接的な膜処理に加えて、本発明では、開示された膜処理工程のいずれかを、以下により詳細に開示されるように基板上に形成された下層にも行うことができ、「基板表面」という用語は、文脈が示すように、このような下層を含むことが意図されている。したがって、例えば、膜／層又は部分的な膜／層が基板表面上に堆積されている場合には、新たに堆積される膜／層の露出面が基板表面となる。
【００１２】
本開示の実施態様は、小さい寸法を有する高アスペクト比（ＡＲ）構造の膜（例えば、アモルファスシリコン）を堆積させる方法を提供する。幾つかの実施態様は、クラスタツール環境で実行できる周期的な堆積処理プロセスを含む方法を有利に提供する。幾つかの実施態様は、小さい寸法を有する高ＡＲトレンチを埋めるために、継ぎ目のない高品質のアモルファスシリコン膜を有利に提供する。
【００１３】
本開示の１つ以上の実施態様は、２０ｎｍ未満の限界寸法（ＣＤ）を有する高アスペクト比構造（例えば、ＡＲ＞８：１）を埋めることができる、流動性のアモルファスシリコン膜を堆積するプロセスを対象とする。膜は、低温（例えば、＜１００℃）でプラズマ化学気相堆積（ＰＥＣＶＤ）によって、ポリシラン前駆体を使用して堆積することができる。処理のためのプラズマパワーが約２００Ｗ未満又は３００Ｗ未満に維持されると、反応速度が低下し、ヘイズのない膜を得ることができる。チャンバ本体温度は、熱交換器の温度を制御することによっても制御することができる。ジシラン、トリシラン、テトラシラン、ネオペンタシラン、シクロヘキサシランは、使用することができる典型的なポリシランである。膜を安定させるために、ＵＶ硬化などの堆積後処理を行うことができる。プロセスの実施態様は、炭化水素源及び窒素源を流動性Ｓｉプロセスに追加することにより、流動性のＳｉＣ膜及びＳｉＣＮ膜の調製を可能にする。さらに、適切な金属前駆体を流動性シリコンプロセスに追加することにより、流動性金属シリサイド（ＷＳｉ、ＴａＳｉ、ＮｉＳｉ）を堆積させることもできる。
【００１４】
図１は、特徴１１０を有する基板１００の部分断面図を示している。図面は例示目的で単一の特徴を有する基板を示しているが、当業者は、１つより多くの特徴が存在しうることを理解するであろう。特徴１１０の形状は、限定はしないが、トレンチ及び円筒形のビアを含む、任意の適切な形状でありうる。この関連で使用する場合、「特徴」という用語は、あらゆる意図的な表面の不規則性を意味する。特徴の適切な例には、限定はしないが、頂部、２つの側壁、及び底部を有するトレンチ、並びに頂部及び２つの側壁を有するピークが含まれる。特徴は、任意の適切なアスペクト比（特徴の幅に対する特徴の深さの比）を有しうる。幾つかの実施態様では、アスペクト比は、約５：１以上、１０：１以上、１５：１以上、２０：１以上、２５：１以上、３０：１以上、３５：１以上、又は４０：１以上である。
【００１５】
基板１００は基板表面１２０を有する。少なくとも１つの特徴１１０は、基板表面１２０に開口部を形成する。特徴１１０は、基板表面１２０から底面１１２へと深さＤまで延びる。特徴１１０は、該特徴１１０の幅Ｗを画成する第１の側壁１１４及び第２の側壁１１６を有する。側壁と底部によって形成される開口領域は、間隙とも称される。
【００１６】
本開示の１つ以上の実施態様は、少なくとも１つの特徴を有する基板表面が提供される処理方法を対象とする。これに関連して用いられる「提供される」という用語は、さらなる処理のために、基板がある位置又は環境に置かれることを意味する。
【００１７】
図２に示されるように、流動性膜１５０は、基板表面１２０、並びに少なくとも１つの特徴１１０の第１の側壁１１４、第２の側壁１１６、及び底面１１２上に形成される。流動性膜１５０は、実質的に継ぎ目が形成されないように、少なくとも１つの特徴１１０を埋める。継ぎ目は、特徴１１０の側壁間の特徴に形成される間隙であるが、必ずしも側壁の中央に形成されるわけではない。これに関連して、「実質的に継ぎ目がない」という用語は、側壁間の膜に形成された間隙が側壁の断面積の約１％未満であることを意味する。
【００１８】
流動性膜１５０は、任意の適切なプロセスによって形成することができる。幾つかの実施態様では、流動性膜の形成は、プラズマ化学気相堆積（ＰＥＣＶＤ）によって行われる。言い換えれば、流動性膜は、プラズマ化学気相堆積プロセスによって堆積させることができる。
【００１９】
幾つかの実施態様のＰＥＣＶＤプロセスは、基板表面を反応性ガスに曝露することを含む。反応性ガスは、１つ以上の核種の混合物を含みうる。例えば、反応性ガスは、シリコン前駆体とプラズマガスとを含みうる。プラズマガスは、点火してプラズマを形成することができる、及び／又は前駆体のキャリア又は希釈剤として作用することができる、任意の適切なガスでありうる。
【００２０】
幾つかの実施態様では、シリコン前駆体は、ポリシリコン核種とも呼ばれる高次のシランを含み、ポリシリコン前駆体と称される。幾つかの実施態様のポリシリコン前駆体は、ジシラン、トリシラン、テトラシラン、ネオペンタシラン、及び／又はシクロヘキサシランのうちの１つ以上を含む。１つ以上の実施態様では、ポリシリコン前駆体はテトラシランを含む。幾つかの実施態様では、ポリシリコン前駆体は、本質的にテトラシランからなる。これに関連して用いられる「本質的に〜からなる」という用語は、モル基準で、反応性ガスのシリコン核種の約９５％以上が指定された核種で構成されることを意味する。例えば、本質的にテトラシランからなるポリシリコン前駆体は、モル基準で、反応性ガスのシリコン核種の約９５％以上がテトラシランであることを意味する。
【００２１】
幾つかの実施態様では、プラズマガスは、Ｈｅ、Ａｒ、Ｈ２、Ｋｒ、Ｎ２、Ｏ２、Ｏ３、又はＮＨ３のうちの１つ以上を含む。幾つかの実施態様のプラズマガスは、反応性ガス中の反応性核種（例えば、ポリシリコン核種）の希釈剤又はキャリアガスとして用いられる。
【００２２】
プラズマは、処理チャンバ内で生成又は点火することができる（例えば、直接プラズマ）、あるいは、処理チャンバの外部で生成し、処理チャンバに流入させることができる（例えば、遠隔プラズマ）。プラズマパワーは、ポリシリコン核種のシランへの還元を防ぐため、及び／又は膜におけるヘイズ形成を最小化するか防ぐために、十分に低いパワーに維持されうる。幾つかの実施態様では、プラズマパワーは約３００Ｗ以下である。１つ以上の実施態様では、プラズマパワーは、約２５０Ｗ以下、２００Ｗ以下、１５０Ｗ以下、１００Ｗ以下、５０Ｗ以下、又は２５Ｗ以下である。幾つかの実施態様では、プラズマパワーは、約１０Ｗから約２００Ｗの範囲、又は約２５Ｗから約１７５Ｗの範囲、又は約５０Ｗから約１５０Ｗの範囲である。
【００２３】
流動性膜１５０は、任意の適切な温度で形成することができる。幾つかの実施態様では、流動性膜１５０は、約−１００℃から約５０℃の範囲、又は約−７５℃から約４０℃の範囲、又は約−５０℃から約２５℃の範囲、又は約−２５℃から約０℃の範囲の温度で形成される。温度は、形成されるデバイスのサーマルバジェットを維持するために、低く保たれうる。幾つかの実施態様では、流動性膜の形成は、約５０℃未満、４０℃未満、３０℃未満、２０℃未満、１０℃未満、０℃未満、−１０℃未満、−２０℃未満、−３０℃未満、−４０℃未満、−５０℃未満、−６０℃未満、−７０℃未満、−８０℃未満、又は−９０℃未満の温度で行われる。
【００２４】
流動性膜１５０は、任意の適切な圧力で形成することができる。幾つかの実施態様では、流動性膜１５０の形成に用いられる圧力は、約０．５Ｔから約５０Ｔの範囲、又は約０．７５Ｔから約２５Ｔの範囲、又は約１Ｔから約１０Ｔの範囲、又は約２Ｔから約８Ｔの範囲、又は約３Ｔから約６Ｔの範囲である。
【００２５】
流動性膜の組成は、反応性ガスの組成を変更することによって調整することができる。幾つかの実施態様では、流動性膜は、ＳｉＮ、ＳｉＯ、ＳｉＣ、ＳｉＯＣ、ＳｉＯＮ、ＳｉＣＯＮのうちの１つ以上を含む。酸素含有膜を形成するために、反応性ガスは、例えば、酸素、オゾン、又は水のうちの１つ以上を含みうる。窒素含有膜を形成するために、反応性ガスは、例えば、アンモニア、ヒドラジン、ＮＯ２、又はＮ２のうちの１つ以上を含みうる。炭素含有膜を形成するために、反応性ガスは、例えば、プロピレン及びアセチレンのうちの１つ以上を含みうる。当業者は、流動性膜の組成を変更するために、反応性ガス混合物に他の核種又はそれらの組合せを含めることができることを理解するであろう。
【００２６】
幾つかの実施態様では、流動性膜は、金属シリサイドを含む。反応性ガス混合物は、例えば、タングステン、タンタル、又はニッケルのうちの１つ以上を含む前駆体を含みうる。流動性膜の組成を変更するために、他の金属前駆体を含めてもよい。
【００２７】
図３を参照すると、流動性膜１５０の形成後、最終的な間隙充填膜におけるボイドの形成を防ぐために、該流動性膜１５０を反応性アニールプロセスによって処理することができる。流動性膜１５０は、アニーリング条件下で反応性ガスに曝露されて、アニール膜１５５を形成しうる。反応性アニールによる流動性膜１５０の処理は、後処理と称することもできる。この態様で用いられる場合、「後処理」という用語は、流動性膜１５０の形成後に行われるプロセスを指す。流動性膜１５０の組成がさまざまな反応物を使用して調整される場合、流動性膜の処理により、流動性膜の組成又は流動性膜中の原子の相対的なパーセンテージに変化が生じる。例えば、流動性膜１５０が原子基準で８０％のＳｉ、２０％のＮである場合、処理によって、原子基準で５０％のＳｉ、５０％のＮの膜を結果的にもたらすことができる。幾つかの実施態様では、反応性アニールプロセスへの曝露は、アニーリング前の流動性膜１５０よりも水素含量が低い膜を結果的に生じる。幾つかの実施態様では、水素含量は、流動性膜１５０中の含量に対して、約３０％以上、４０％以上、５０％以上、６０％以上、７０％以上、８０％以上、又は９０％以上低下する。
【００２８】
反応性アニールプロセスは、適切なアニール温度及びアニール圧力でアニール反応物に基板を曝露することを含む。幾つかの実施態様のアニール反応物は、シリコン化合物を含む。１つ以上の実施態様では、アニール反応物は、シラン、ジシラン、トリシラン、又はより高次のシラン（すなわち、４つ以上のシリコン原子を有する）のうちの１つ以上を含む。幾つかの実施態様では、アニール反応物は、希釈剤又はキャリアガスとともに共流される。例えば、アニール反応物は、アルゴンキャリアガス中にシランを含みうる。幾つかの実施態様では、キャリアガスもまた反応性であり、ボイドを形成することなく流動性膜１５０を固化させるのに役立つ。幾つかの実施態様では、アニール反応物は、流動性膜１５０の形成に用いられる前駆体と同じシリコン核種を含む。幾つかの実施態様では、アニール反応物は、流動性膜１５０の形成に用いられる反応物とは異なる核種を含む。
【００２９】
幾つかの実施態様の反応性アニールは、プラズマ無しで行われる。幾つかの実施態様では、反応性アニールプロセス中にプラズマを発生しうる。プラズマは、アニール反応物、又はアニール反応物とは異なる後処理プラズマ核種を使用して形成することができる。例えば、アニール反応物は、プラズマの点火に用いられる希釈剤又はキャリアガス（例えばアルゴン）を用いて流すことができる。アニール反応物は、処理チャンバに連続的に流入させてもよく、あるいは処理チャンバ内へとパルスしてもよい。
【００３０】
幾つかの実施態様の反応性アニール中のアニール温度は、約１００℃から約５００℃の範囲、又は約１００℃から約４００℃の範囲、又は約１２５℃から約３７５℃の範囲、又は約１５０℃から約３５０℃の範囲、又は約１７５℃から約３２５℃の範囲、又は約２００℃から約３００℃の範囲である。幾つかの実施態様では、アニール温度は、約１００℃以上、１５０℃以上、２００℃以上、２５０℃以上、３００℃以上、３５０℃以上、４００℃以上、４５０℃以上、又は５００℃以上である。
【００３１】
反応性アニールプロセス中のアニール圧力は、約１００Ｔから約５００Ｔの範囲、又は約１５０Ｔから約４５０Ｔの範囲、２００Ｔから約４００Ｔでありうる。幾つかの実施態様では、反応性アニール中のアニール圧力は、約５０Ｔ以上、１００Ｔ以上、１５０Ｔ以上、２００Ｔ以上、２５０Ｔ以上、３００Ｔ以上、又は３５０Ｔ以上である。
【００３２】
流動性膜１５０又はアニール膜１５５の形成後、膜を硬化させて流動性膜１５０又はアニール膜１５５を固化し、実質的に継ぎ目のない間隙充填を形成する。幾つかの実施態様では、流動性膜１５０又はアニール膜１５５は、膜をＵＶ硬化プロセスに曝露することによって硬化される。ＵＶ硬化プロセスは、約１０℃から約５５０℃の範囲の温度で行うことができる。ＵＶ硬化プロセスは、流動性膜１５０又はアニール膜１５５を十分に固化させるのに必要な任意の適切な時間枠で行うことができる。幾つかの実施態様では、ＵＶ硬化は、約１０分以下、９分以下、８分以下、７分以下、６分以下、５分以下、４分以下、３分以下、２分以下、又は１分以下で行われる。
【００３３】
幾つかの実施態様では、流動性膜１５０又はアニール膜１５５を硬化することは、プラズマ又は電子ビームへの曝露を含む。膜を硬化するためのプラズマ曝露は、ＰＥＣＶＤプラズマ又は後処理プラズマとは別のプラズマを含む。プラズマ種及び処理チャンバは同じであっても異なっていてもよく、プラズマ硬化は、ＰＥＣＶＤプロセス又は後処理プラズマとは異なる工程でありうる。幾つかの実施態様では、後処理プラズマにより、流動性膜１５０を同時に処理及び硬化して、硬化したアニール膜１５５を形成する。
【００３４】
本開示の幾つかの実施態様は、水素含有量が低い、硬化した間隙充填膜を提供する。幾つかの実施態様では、膜の硬化後、間隙充填膜は、約１０原子パーセント以下の水素含量を有する。幾つかの実施態様では、硬化した膜は、約５原子パーセント以下、４原子パーセント、３原子パーセント、２原子パーセント、又は１原子パーセント以下の水素含量を有する。
【００３５】
１つ以上の実施態様によれば、基板は、層の形成前及び／又は形成後に処理に供される。この処理は、同じチャンバ内、又は１つ以上の別々の処理チャンバ内で行うことができる。幾つかの実施態様では、基板は、さらなる処理のために、第１のチャンバから別個の第２のチャンバへと移される。基板は、第１のチャンバから別個の処理チャンバへと直接移されてもよく、あるいは、第１のチャンバから１つ以上の移送チャンバへと移され、その後、別個の処理チャンバへと移されてもよい。したがって、処理装置は、移送ステーションに通じている複数のチャンバを備えうる。この種の装置は、「クラスタツール」又は「クラスタシステム」などと称されうる。
【００３６】
概して、クラスタツールは、基板の中心検出と方向付け、ガス抜き、アニーリング、堆積、及び／又はエッチングを含むさまざまな機能を実行する、複数のチャンバを備えたモジュラーシステムである。１つ以上の実施態様によれば、クラスタツールは、少なくとも第１のチャンバと中央移送チャンバを含む。中央移送チャンバは、処理チャンバとロードロックチャンバとの間で基板を往復させることができるロボットを収容していてもよい。移送チャンバは、通常、減圧条件に維持され、基板をあるチャンバから別のチャンバへ、及び／又はクラスタツールの前端に位置するロードロックチャンバへと往復させる中間段階を提供する。本発明に適合させることができる２つのよく知られたクラスタツールは、Ｃｅｎｔｕｒａ（登録商標）及びＥｎｄｕｒａ（登録商標）であり、両方とも、米国カリフォルニア州サンタクララ所在のＡｐｐｌｉｅｄ  Ｍａｔｅｒｉａｌｓ，Ｉｎｃ．から入手可能である。しかしながら、チャンバの正確な配置及び組合せは、本明細書に記載されるプロセスの特定の工程を実行する目的で変更することができる。使用することができる他の処理チャンバとしては、限定はしないが、周期的層堆積（ＣＬＤ）、原子層堆積（ＡＬＤ）、化学気相堆積（ＣＶＤ）、物理的気相堆積（ＰＶＤ）、エッチング、予洗浄、化学洗浄、ＲＴＰなどの熱処理、プラズマ窒化、ガス抜き、配向、ヒドロキシル化、及び他の基板処理が挙げられる。クラスタツールのチャンバ内でプロセスを実行することにより、大気中の不純物による基板の表面汚染を、後続の膜を堆積する前に酸化することなく回避することができる。
【００３７】
１つ以上の実施態様によれば、基板は連続的減圧又は「ロードロック」状態にあり、あるチャンバから次のチャンバへと移動する際に周囲空気に曝露されない。したがって、移送チャンバは減圧下にあり、減圧下で「ポンプダウン」される。処理チャンバ又は移送チャンバ内には、不活性ガスが存在していてもよい。幾つかの実施態様では、不活性ガスは、反応物の一部又は全部を除去するために、パージガスとして使用される。１つ以上の実施態様によれば、パージガスは、反応物が堆積チャンバから移送チャンバ及び／又は追加の処理チャンバに移動するのを防ぐために、堆積チャンバの出口に注入される。したがって、不活性ガスの流れは、チャンバの出口にカーテンを形成する。
【００３８】
基板は、単一基板堆積チャンバ内で処理することができ、そこで、別の基板を処理する前に、単一の基板がロード、処理、及びアンロードされる。基板は、複数の基板が個々にチャンバの第１の部分にロードされ、チャンバ内を移動し、チャンバの第２の部分からアンロードされるコンベアシステムと同様に、連続的な態様で処理することもできる。チャンバ及び関連するコンベヤシステムの形状は、直線経路又は曲線経路を形成することができる。加えて、処理チャンバはカルーセルであってもよく、そこで、複数の基板が、中心軸の周りを移動し、カルーセル経路全体を通じて堆積、エッチング、アニーリング、洗浄などのプロセスに晒される。
【００３９】
処理中、基板を加熱又は冷却してもよい。このような加熱又は冷却は、限定はしないが、基板支持体の温度を変化させること、及び加熱又は冷却されたガスを基板表面に流すことを含む、任意の適切な手段によって達成することができる。幾つかの実施態様では、基板支持体は、基板温度を伝導的に変化させるように制御することができる、ヒータ／クーラを含む。１つ以上の実施形態では、使用するガス（反応性ガス又は不活性ガス）は、基板温度を局所的に変化させるために加熱又は冷却される。幾つかの実施態様では、ヒータ／クーラは、基板温度を対流によって変化させるために、チャンバ内に基板表面に隣接して配置される。
【００４０】
基板はまた、処理中に静止していても回転していてもよい。回転する基板は、連続的に、又は個別の工程で、回転させることができる。例えば、基板を処理の間中ずっと回転させていてもよいし、あるいは、種々の反応性ガス又はパージガスへの曝露の合間に、基板を少しずつ回転させることもできる。処理中に基板を回転させると（連続的又は段階的のいずれか）、例えば、ガス流の幾何学的形状の局所的なばらつきの影響を最小限に抑えることにより、より均一な堆積又はエッチングの実現に役立ちうる。
【００４１】
本明細書を通して「一実施態様」、「ある特定の実施態様」、「１つ以上の実施態様」、又は「ある実施態様」への言及は、実施態様に関連して記載される特定の特徴、構造、材料、又は特性が本発明の少なくとも１つの実施態様に含まれることを意味する。したがって、本明細書全体のさまざまな箇所での「１つ以上の実施態様」、「ある特定の実施態様」、「一実施態様」、又は「ある実施態様」などの文言の表出は、必ずしも本発明の同一の実施態様を指すものではない。さらには、特定の特徴、構造、材料、又は特性は、１つ以上の実施態様において、任意の適切な方法で組み合わせることができる。
【００４２】
本明細書では発明は特定の実施態様を参照して説明されているが、これらの実施態様は本発明の原理及び用途の単なる例示であることが理解されるべきである。本発明の趣旨及び範囲から逸脱することなく、本発明の方法及び装置にさまざまな修正及び変形がなされうることは、当業者にとって明らかであろう。よって、本発明は、添付の特許請求の範囲及びそれらの等価物の範囲内にある修正及び変形を含むことが意図されている。
【図１】
2020517100.tif 000003
【図２】
2020517100.tif 000004
【図３】
2020517100.tif 000005
【国際調査報告】
2020517100.tif 000006
2020517100.tif 000007
2020517100.tif 000008